(57)【要約】多結合型感光デバイスを製造する方法が、提供される。前記方法は、少なくとも２つの光活性層を製造し、そして、少なくとも１つの光活性層は、透明基板上に製造され、かつ、少なくとも１つの光活性層は、反射基板上に製造されるステップと、透明基板上に製造された少なくとも１つの光活性層上で少なくとも１つの光学フィルター層をパターニングするステップと、冷間圧接結合を使用して、前記少なくとも２つの光活性層を結合するステップと、を含むことが可能である。また、多結合型感光デバイスが提供される。前記多結合型感光デバイスは、少なくとも２つの光活性層と、少なくとも１つの光学フィルター層と、を有しており、少なくとも２つの層は、冷間圧接あるいはファンデルワールス結合を使用して結合することが可能である。前記光学フィルター層は、分布ブラッグ反射器であることが可能である。
2018506861.tif 000002
【特許請求の範囲】
【請求項１】
少なくとも２つの光活性層と、
少なくとも１つの光学フィルター層と、を有しており、
少なくとも２つの層は、冷間圧接あるいはファンデルワールス結合を使用して結合されていることを特徴とする多結合型感光デバイス。
【請求項２】
前記少なくとも１つの光学フィルター層は、分布ブラッグ反射器であることを特徴とする請求項１に記載の多結合型感光デバイス。
【請求項３】
少なくとも３つの光活性層と、少なくとも２つの光学フィルター層と、を有しており、
少なくとも１つの光学フィルター層は、各光活性層の間に位置していることを特徴とする請求項１に記載の多結合型感光デバイス。
【請求項４】
少なくとも１つの光活性層は、少なくとも１つの別の光活性層と異なる波長を吸収することが可能であることを特徴とする請求項１に記載の多結合型感光デバイス。
【請求項５】
少なくとも１つの別の層より下の光活性層は、近赤外線スペクトルの光を吸収することを特徴とする請求項１に記載の多結合型感光デバイス。
【請求項６】
少なくとも１つの別の層より上の光活性層は、紫外線スペクトルの光を吸収することを特徴とする請求項１に記載の多結合型感光デバイス。
【請求項７】
少なくとも１つの光活性層は、少なくとも１つの別の光活性層によって吸収されない、１０ｎｍに及んでいる光の波長の範囲を吸収することを特徴とする請求項１に記載の多結合型感光デバイス。
【請求項８】
波長選択光学フィルター層が、前記多結合型感光デバイスの少なくとも２つの光活性層の間に、配置されていることを特徴とする請求項１に記載の多結合型感光デバイス。
【請求項９】
前記少なくとも２つの光活性層の間には、エアーギャップが存在しないことを特徴とする請求項１に記載の多結合型感光デバイス。
【請求項１０】
少なくとも１つの光活性層が、冷間圧接あるいはファンデルワールス結合されている領域における金属コンタクトに、単独で接続されていることを特徴とする請求項１に記載の多結合型感光デバイス。
【請求項１１】
個々のセルは、直列に接続されていることを特徴とする請求項１０に記載の多結合型感光デバイス。
【請求項１２】
個々のセルは、並列に接続されていることを特徴とする請求項１０に記載の多結合型感光デバイス。
【請求項１３】
個々のセルの少なくとも１つのグループは、直列に接続され、少なく１つのグループは、並列に接続されていることを特徴とする請求項１０に記載の多結合型感光デバイス。
【請求項１４】
少なくとも１つの光活性層は、有機光起電力素子、量子ドット、シリコン、ゲルマニウム、ＩＩＩ−Ｖ半導体、ケステライトおよびペロブスカイトから選択された材料を有することを特徴とする請求項１に記載の多結合型感光デバイス。
【請求項１５】
少なくとも１つの光活性層は、ＰｂＳ量子ドットを有し、また、
少なくとも１つの光活性層は、有機光起電力素子を有することを特徴とする請求項１に記載の多結合型感光デバイス。
【請求項１６】
前記多結合型感光デバイスは、信号源から放射されるスペクトル信号を逆多重化するように構成される光検出器であることを特徴とする請求項１に記載の多結合型感光デバイス。
【請求項１７】
多結合型感光デバイスを製造する方法であって、
少なくとも２つの光活性層を製造し、少なくとも１つの光活性層は、透明基板上に製造され、かつ、少なくとも１つの光活性層は、反射基板上に製造されるステップと、
透明基板上に製造された前記少なくとも１つの光活性層上で少なくとも１つの光学フィルター層をパターニングするステップと、
冷間圧接結合を使用して、前記少なくとも２つの光活性層を結合するステップと、
を有することを特徴とする方法。
【請求項１８】
前記少なくとも１つの光学フィルター層は、分布ブラッグ反射器であることを特徴とする請求項１７に記載の方法。
【請求項１９】
透明基板上に、少なくとも１つの付加光活性層をさらに製造することを特徴とする請求項１７に記載の方法。
【請求項２０】
前記透明基板は、光活性層を含んでいることを特徴とする請求項１９に記載の方法。
【発明の詳細な説明】
【技術分野】
【０００１】
本出願は、２０１５年２月２７日に出願された米国仮出願番号第６２／１２６，３２６号の利点を請求しており、それは、参照され、全体として組み入れられている。
【０００２】
本発明は、Ａｗａｒｄ＃ＤＥ−ＥＥ０００６７０８下の米国エネルギー省（ＥＥＲＥ）およびナノフレックスパワーコーポレーション（ＮａｎｏＦｌｅｘ  Ｐｏｗｅｒ  Ｃｏｒｐｏｒａｔｉｏｎ）によって、共同で提案された。
【０００３】
本開示は、多結合型（ｍｕｌｔｉ−ｊｕｎｃｔｉｏｎ）光起電力（ｐｈｏｔｏｖｏｌｔａｉｃ）デバイスおよび製造方法、特に、太陽電池（ｓｏｌａｒ  ｃｅｌｌ）のための多結合型光起電力デバイスを対象としている。
【背景技術】
【０００４】
多結合型光起電力セルは、光起電力セルによって吸収することが可能である太陽スペクトルの波長を増加させ、また、光活性材料のバンドギャップより大きなエネルギーを有する光子の吸収に関連付けられる熱化（ｔｈｅｒｍａｌｉｚａｔｉｏｎ）ロスを最小化することによって、単結合型（ｓｉｎｇｌｅ  ｊｕｎｃｔｉｏｎ）型太陽電池より優れた性能を提供している。太陽電池は、従来の多結合型有機太陽電池の性能を最大にするため、近赤外線太陽スペクトルをカバーする必要がある。今までのところ、有機化合物等の多くの光活性材料は、効率的には、近赤外線太陽スペクトルを吸収して電気エネルギーを生成しない。量子ドット（ｑｕａｎｔｕｍ  ｄｏｔ）太陽電池は、１μｍの波長までの近赤外線スペクトルおよび適度な高パワー変換効率（＞８％）を有する１μｍの波長を超える近赤外線スペクトルまで、効率的にカバーしており、以下の文献によって実証されている。チャンその他による「バンドアラインメントエンジニアリングによる量子ドット太陽電池の改良された性能および安定性」（Ｃｈｉａ−Ｈａｏ  Ｍ．  Ｃｈｕａｎｇ，  Ｐａｔｒｉｃｋ  Ｒ．  Ｂｒｏｗｎ，  Ｖｌａｄｉｍｉｒ  Ｂｕｌｏｖｉｃ，  ａｎｄ  Ｍｏｕｎｇｉ  Ｇ．  Ｂａｗｅｎｄｉ，  Ｉｍｐｒｏｖｅｄ  ｐｅｒｆｏｒｍａｎｃｅ  ａｎｄ  ｓｔａｂｉｌｉｔｙ  ｉｎ  ｑｕａｎｔｕｍ  ｄｏｔ  ｓｏｌａｒ  ｃｅｌｌｓ  ｔｈｒｏｕｇｈ  ｂａｎｄ  ａｌｉｇｎｍｅｎｔ  ｅｎｇｉｎｅｅｒｉｎｇ．  １３  Ｎａｔ．  Ｍａｔｅｒ．，  ７９６（２０１４））。しかし、量子ドット太陽電池は、可視スペクトルにおいても強く吸収している。したがって、より短い波長の光子を吸収し、その結果、より短い波長の光子を吸収するために調整された別のサブセルに、光子が透過（ｔｒａｎｓｍｉｔ）あるいは反射されることを抑制することにより、量子ドット太陽電池の広範の吸収スペクトルは、多結合型有機太陽電池の性能を制限している。
【発明の概要】
【０００５】
１つの様相において、本開示は、多結合型感光デバイスを対象としている。一部の実施の形態において、多結合型感光デバイスは、少なくとも２つの光活性層および少なくとも１つの光学フィルター層を含んでいる。一部の実施の形態において、多結合型デバイスは、単結合型デバイスと比較し、吸収スペクトルが増加している。
【０００６】
本発明の一様相において、光学フィルターは、入射光の反射波長、透過波長および吸収波長の少なくとも１つを、選択的に調整するように構成することが可能である。一部の実施の形態において、光学フィルターは、長波長光を透過するように構成される。一部の実施の形態において、光学フィルターは、短波長光を反射するように構成される。一部の実施の形態において、光学フィルターは、短波長を透過するように構成される。一部の実施の形態において、光学フィルターは、長波長光を反射することが可能である。一部の実施の形態において、光学フィルターは、フォトニック結晶とすることが可能である。一部の実施の形態において、フォトニック結晶は、少なくとも２つの異なる屈折率を有する材料が交互に重なった多層を有することが可能である。一部の実施の形態において、フォトニック結晶は、導波路材料（ｗａｖｅｇｕｉｄｅ  ｍａｔｅｒｉａｌ）の周期格子（ｐｅｒｉｏｄｉｃ  ｇｒａｔｉｎｇ）を有することが可能である。一部の実施の形態において、光学フィルターは、分布ブラッグ反射器（ＤＢＲ：Ｄｉｓｔｒｉｂｕｔｅｄ  Ｂｒａｇｇ  Ｒｅｆｌｅｃｔｏｒ）とすることが可能である。一部の実施の形態において、光学フィルターは、ダイクロイックフィルター（ｄｉｃｈｒｏｉｃ  ｆｉｌｔｅｒ）とすることが可能である。
【０００７】
本発明の一様相は、多結合型太陽電池を対象としている。一部の実施の形態において、太陽電池の吸収は、太陽スペクトルの少なくとも一部の波長をカバーしている。本発明の一様相は、多結合型検出器（ｄｅｔｅｃｔｏｒ）を対象としている。一部の実施の形態において、多結合型検出器の吸収は、太陽スペクトルの外側の少なくとも１つの波長を有することが可能である。
【０００８】
一様相において、本開示は、多結合型感光デバイスを製造する方法を対象としている。前記方法は、少なくとも２つの光活性層を製造するステップと、透明基板上に製造された少なくとも１つの光活性層上で、少なくとも１つの光学フィルター層をパターニングするステップと、前記少なくとも２つの光活性層を少なくとも１つの別の層に結合（ｂｏｎｄｉｎｇ）するステップと、を有している。一部の実施の形態において、少なくとも１つの光活性層は、透明基板上に製造される。一部の実施の形態において、少なくとも１つの光活性層は、反射基板上に製造される。一部の実施の形態において、冷間圧接（ｃｏｌｄ−ｗｅｌｄ）結合は、前記少なくとも２つの光活性層を少なくとも１つの別の層に結合するために使用される。
【図面の簡単な説明】
【０００９】
【図１】個々のサブセルからの、例示的な有機／量子ドット多結合型太陽電池の例示的な製造フローの概略図を示している。
【図２】例示的な有機／量子ドット多結合型太陽電池における中間ミラーを経由した太陽スペクトルの分離の概略図を示している。
【図３Ａ】光学フィルター層としてのＤＢＲを有する単結合型太陽電池の概略図を示している。
【図３Ｂ】図３Ａの層によって製造された単結合型太陽電池に関し、電圧に対する測定された光電流のグラフを示している。
【図４】ＤＢＲ光学フィルターを有する単結合型太陽電池とＤＢＲ光学フィルターを有しない単結合型太陽電池との性能を要約しているテーブルを示している。
【図５】光学フィルター層としての例示的なＤＢＲの概略図を示している。
【図６】図５のＤＢＲに関する光の波長に対する光の透過率のグラフを示している。
【発明を実施するための形態】
【００１０】
図１は、個々のサブセルからの、例示的な有機／量子ドット多結合型太陽電池の例示的な製造フローの概略図を示している。
【００１１】
図２は、例示的な有機／量子ドット多結合型太陽電池における中間ミラーを経由した太陽スペクトルの分離の概略図を示している。
【００１２】
図３Ａは、光学フィルター層としてのＤＢＲを有する単結合型太陽電池の概略図を示している。
【００１３】
図３Ｂは、図３Ａの層によって製造された単結合型太陽電池に関し、電圧に対する測定された光電流のグラフを示している。
【００１４】
図４は、ＤＢＲ光学フィルターを有する単結合型太陽電池とＤＢＲ光学フィルターを有しない単結合型太陽電池との性能を要約しているテーブルを示している。
【００１５】
図５は、光学フィルター層としての例示的なＤＢＲの概略図を示している。
【００１６】
図６は、図５のＤＢＲに関する光の波長に対する光の透過率のグラフを示している。
【００１７】
図１は、有機および量子ドット光活性層のサブセルを有する例示的な多結合型太陽電池を製造する例示的な方法の概略図を示している。
【００１８】
図１（１）に示されるように、有機体（ｏｒｇａｎｉｃ）１０４および量子ドット１１２は、それぞれ、異なる基板１０８および１１６上で個別に製造することが可能である。一実施の形態において、有機光活性層（ｏｒｇａｎｉｃ  ｐｈｏｔｏｖｏｌｔａｉｃ  ｌａｙｅｒ）１０４は、トップサブセルであり、ガラス１０８等の透明基板上に製造され、透明コンタクト１０２，１０６を使用している。この実施の形態によれば、量子ドット１１２光活性層は、ボトム層とし、非透過基板１１６上に製造することが可能であり、そして、少なくとも１つの透明コンタクト１１０を使用するが、少なくとも１つの金属コンタクト１１４を含むことが可能である。一部の実施の形態において、透明コンタクトは、ＩＴＯ、ＩＺＯ、ＡＺＯあるいはＰＥＤＯＴ：ＰＳＳとすることも可能である。一部の実施の形態において、サブセルは、真空熱蒸着（ｖａｃｕｕｍ  ｔｈｅｒｍａｌ  ｅｖａｐｏｒａｔｉｏｎ）あるいは溶液（ｓｏｌｕｔｉｏｎ）プロセスによって、個々の基板上に製造されることが可能である。
【００１９】
個々のサブセルの製造後、図１（２）に示されるように、光学フィルター層２０２，３０２が、トップサブセル上でパターニングされる。一部の実施の形態において、光学フィルター層は、別のパターニング方法を使用することが可能であるが、シャドーマスクを使用して、パターニングされる。そして、図１（３）に示されるように、グリッド３２０は、トップサブセルおよびボトムサブセルの両方の上でパターニングされる。一部の実施の形態において、グリッド３２０は、ＡｕまたはＡｌ／Ａｕ等の貴金属あるいは貴金属が被覆された金属を使用しており、それによって、酸化および別の汚染を避けている。
【００２０】
グリッド蒸着（ｄｅｐｏｓｉｔｉｏｎ）の後において、両方のサブセルは、結合を促進するために温度をわずかに増加させて圧力を加え、あるいは、温度を増加させずに圧力を加えて、ファンデルワールス結合あるいは冷間圧接によって結合される。参考までに、冷間圧接結合は、以下の文献に説明されている。リーその他による「シングルＩｎＰ基板からのエピタキシャルリフトオフ太陽電池のマルチプル成長」（Ｋｙｕｓａｎｇ  Ｌｅｅ，  Ｋｕｅｎ−Ｔｉｎｇ  Ｓｈｉｕ，  Ｊｅｒａｍｙ  Ｄ．  Ｚｉｍｍｅｒｍａｎ，  Ｃｈｒｉｓｔｏｐｈｅｒ  Ｋ．  Ｒｅｎｓｈａｗ  ａｎｄ  Ｓｔｅｐｈｅｎ  Ｒ．  Ｆｏｒｒｅｓｔ，  Ｍｕｌｔｉｐｌｅ  ｇｒｏｗｔｈｓ  ｏｆ  ｅｐｉｔａｘｉａｌ  ｌｉｆｔ−ｏｆｆ  ｓｏｌａｒ  ｃｅｌｌｓ  ｆｒｏｍ  ａ  ｓｉｎｇｌｅ  ＩｎＰ  ｓｕｂｓｔｒａｔｅ，  ９７  Ａｐｐｌ．  Ｐｈｙｓ．  Ｌｅｔｔ．，  １０１１０７  （２０１０））。参考までに、冷間圧接結合は、以下の文献にさらに説明されている。キムその他による「冷間圧接による有機電子デバイスのマイクロパターニング」（Ｃｈａｎｇｓｏｏｎ  Ｋｉｍ，  Ｐａｕｌ  Ｅ．  Ｂｕｒｒｏｗｓ，  Ｓｔｅｐｈｅｎ  Ｒ．  Ｆｏｒｒｅｓｔ，  Ｍｉｃｒｏｐａｔｔｅｒｎｉｎｇ  ｏｆ  ｏｒｇａｎｉｃ  ｅｌｅｃｔｒｏｎｉｃ  ｄｅｖｉｃｅｓ  ｂｙ  ｃｏｌｄ−ｗｅｌｄｉｎｇ．  ２８８，  Ｓｃｉｅｎｃｅ，  ８３１  （２０００））。参考までに、冷間圧接結合は、以下の文献にさらに説明されている。ファーガソンその他による「エラストマー支持体上における金薄膜のコンタクト接着：周囲条件下における冷間圧接」（Ｇｒｅｇｏｒｙ  Ｓ．  Ｆｅｒｇｕｓｏｎ，  Ｍａｎｏｊ  Ｋ．  Ｃｈａｕｄｈｕｒｙ，  Ｇｅｏｒｇｅ．Ｂ．  Ｓｉｇａｌ  Ｇｅｏｒｇｅ  Ｍ．  Ｗｈｉｔｅｓｉｄｅｓ，  Ｃｏｎｔａｃｔ  ａｄｈｅｓｉｏｎ  ｏｆ  ｔｈｉｎ  ｇｏｌｄ  ｆｉｌｍｓ  ｏｎ  ｅｌａｓｔｏｍｅｒｉｃ  ｓｕｐｐｏｒｔｓ：ｃｏｌｄ  ｗｅｌｄｉｎｇ  ｕｎｄｅｒ  ａｍｂｉｅｎｔ  ｃｏｎｄｉｔｉｏｎｓ，  ２５３  Ｓｃｉｅｎｃｅ，  ７７６  （１９９１））。冷間圧接プロセスのため、エピ（ｅｐｉ−）層およびホスト基板の表面は、概して、類似した貴金属（Ａｕ、Ｎｉ、その他）の層によってプレコートされており、適当な圧力が、２つの金属界面（ｉｎｔｅｒｆａｃｅｓ）の間で付加される。一部の実施の形態において、冷間圧接結合されている領域に、金属コンタクトを挿入し、個々のスタック要素と接触させることが可能である。多種の実施の形態において、サブセルは、金属コンタクトによって直列に接続されるため、トンネルあるいは相互接続層を必要とせず、したがって、デバイス製造がかなり単純化される。この技術の応用は、有機／量子ドット太陽電池のみに限定されない。別の実施の形態において、個々のサブセルを単独で製造し、中間光学フィルターを挿入し、そして、冷間圧接を使用してサブセルを結合することによって、多様な太陽電池の構成（例えば、ポリマー、アモルファス／多結晶／単結晶Ｓｉ、ゲルマニウム、ＩＩＩ−Ｖ半導体、ケステライト（ｋｅｓｔｅｒｉｔｅ）、ペロブスカイト（ｐｅｒｏｖｓｋｉｔｅ）、その他）のために使用して、太陽スペクトルを分離することが可能である。前記実施の形態は、ト���プ層を通過してボトム層によって吸収される光の波長を選択すること、および、トップ層において吸収される別の波長の光を反射すること、が可能である。
【００２１】
冷間圧接結合後で、２つのサブセルは、接続され、図１（４）に示されるように、多結合型太陽電池を形成する入射光は、ガラス層４１６を通過することが可能であり、選択波長（ｓｅｌｅｃｔ  ｗａｖｅｌｅｎｇｔｈｓ）の光は、有機光起電力層４１２によって吸収される。有機光活性層４１２によって吸収されない選択波長の光は、ＤＢＲに到達し、そして、前記波長は、ＤＢＲの構成に応じて、透過あるいは反射させられる。図１（４）に示されるように、ＤＢＲの向こう側の光活性層は、量子ドット光活性層４０６である。一実施の形態において、一方の光活性層は、可視および紫外スペクトルの光を吸収する有機光活性層であり、他方の光活性層は、近赤外線スペクトルの光を吸収する量子ドット光活性層である。前記実施の形態において、ＤＢＲは、可視スペクトルの光を反射し、近赤外線スペクトルの光を透過するように構成することが可能である。有機光活性層、ＤＢＲおよび量子ドット光活性層を通過する光は、金属コンタクト層４０４によって反射あるいは吸収することが可能である。一部の実施の形態において、金属コンタクト層は、多結合型太陽電池の背面の電気コンタクトおよびミラーの両方の機能を果たすことが可能である。
【００２２】
多結合型直列接続（ｓｅｒｉｅｓ−ｃｏｎｎｅｃｔｅｄ）太陽電池において、各々のサブセルによって供給される電流は、太陽電池性能を最大にするため、等しいことが必要がある。あるいは、並列（ｐａｒａｌｌｅｌ）セル（中間コンタクトを使用することによって達成される）においては、電圧は、性能を最大にするため、セル間で等しくする必要がある。一部の実施の形態は、デュアル近赤外線セルスタックから構成されることが可能であり、設計において並列接続が望まれる場合、シングル短波長デバイス（ｓｉｎｇｌｅ  ｓｈｏｒｔｅｒ  ｗａｖｅｌｅｎｇｔｈ  ｄｅｖｉｃｅ）と並列に接続される。一部の実施の形態において、デバイスは、多重波長信号チャネルに感受性を有する光検出器であり、電圧あるいは電流のどちらのバランスも必要とされない。
【００２３】
図１の例示的な実施の形態は、ダブルスタックされたデバイスを表示している。別の実施の形態は、太陽スペクトルの異なる波長あるいは所定の（ｏｆ  ｉｎｔｅｒｅｓｔ）別の波長を吸収することが可能である付加光活性要素、例えば、ドープシリコンあるいは二酸化チタンを含むことが可能である。光学フィルター、例えば、２０２および３０２は、スタックにおける各々の付加光活性層の間に配置することも、配置しないことも可能である。さらに、層間のエアーギャップは、存在することも、存在しないことも可能である。一部の実施の形態において、このデバイスは、光起電力デバイスとすることが可能である。別の実施の形態において、このデバイスは、信号源から放射される幅が狭いスペクトル信号（ｎａｒｒｏｗ  ｓｐｅｃｔｒａｌ  ｓｉｇｎａｌｓ）を逆多重化（ｄｅ−ｍｕｌｔｉｐｌｅｘ）することが可能である光検出器によって構成することが可能である。
【００２４】
本開示の１つの様相は、多結合型感光デバイスに関している。多結合型感光デバイスは、少なくとも２つの光活性層と、１つの光学フィルター層と、を有することが可能であり、少なくとも２つの層が、冷間圧接あるはファンデルワールス結合を使用して、結合される。一部の実施の形態において、少なくとも１つの光学フィルター層は、ＤＢＲである。一部の実施の形態において、多結合型デバイスは、少なくとも３つの光活性層と、少なくとも２つの光学フィルター層と、を有することが可能であり、少なくとも１つの光学フィルター層は、各々の光活性層の間に位置している。
【００２５】
一部の実施の形態において、少なくとも１つの光活性層は、少なくとも１つの別の光活性層と異なる光の波長を吸収することが可能である。一部の実施の形態において、少なくとも１つの別の層より下方の光活性層は、近赤外線の光を吸収している。近赤外線スペクトルは、０．７５〜１．４ミクロンの範囲の波長を含んでいる。一部の実施の形態において、デバイスは、光検出器によって構成されており、波長は、３０ミクロンまでの波長を含むことが可能である。一部の実施の形態において、少なくとも１つの別の層より上方の光活性層は、紫外線スペクトルの光を吸収する。紫外線スペクトルは、４００ナノメートルより短い波長を含んでいる。一部の実施の形態において、少なくとも１つの光活性層は、少なくとも１つの別の光活性層と異なる１０ナノメートルに及んでいる（ｓｐａｎｎｉｎｇ）光の波長の範囲を吸収する。
【００２６】
一部の実施の形態において、波長選択（ｗａｖｅｌｅｎｇｔｈ  ｓｅｌｅｃｔｉｖｅ）光学フィルター層は、多結合型感光デバイスにおける少なくとも２つの光活性層の間に、配置される。一部の実施の形態において、光活性層間のエアーギャップは、存在することあるいは存在しないことが可能である。
【００２７】
一部の実施の形態において、少なくとも１つの光活性層は、冷間圧接あるいはファンデルワールスによって結合された領域における金属コンタクトに、個別に接続している。一部の実施の形態において、個々のセルは、直列に接続される。一部の実施の形態において、個々のセルは、並列に接続される。
【００２８】
一部の実施の形態において、個々のセルの少なくとも１つのグループは、直列に接続され、そして、少なくとも１つのグループは、並列に接続される。一部の実施の形態において、少なくとも１つの光活性層は、有機光起電力素子、量子ドット、シリコン、ゲルマニウム、ＩＩＩ−Ｖ半導体、ケステライトおよびペロブスカイトから選ばれる材料を有している。一部の実施の形態において、少なくとも１つの光活性層は、ＰｂＳ量子ドットを有している。
【００２９】
１つの様相において、本開示は、信号源から放射されるスペクトル信号を逆多重化するように構成される光検出器を、対象としている。
【００３０】
１つの様相において、本開示は、多結合型感光デバイスを製造する方法を対象としている。前記方法は、少なくとも２つの光活性層を製造することと、透明基板上に製造された少なくとも１つの光活性層上で、少なくとも１つの光学フィルター層をパターニングすることと、冷間圧接結合を使用して、前記少なくとも２つの光活性層を結合することと、を含むことが可能である。一部の実施の形態において、少なくとも１つの光活性層は、透明基板上に製造される。一部の実施の形態において、少なくとも１つの光活性層は、反射基板上に製造される。一部の実施の形態において、少なくとも１つの光学フィルター層は、ＤＢＲである。一部の実施の形態において、前記方法は、少なくとも１つの付加光活性層を透明基板上に製造することを、さらに有し、前記透明基板が、光活性層を含むことが可能である。
【００３１】
図２は、例示的な有機／量子ドット多結合型太陽電池における光子吸収プロセスの概略図を示している。例示的な多結合型太陽電池は、可視（ｖｉｓｉｂｌｅ）光起電力素子（ＶＩＳ  ＰＶ）と、２つの透明コンタクト（ＩＴＯ）間のＤＢＲと、近赤外線光起電力素子（ｐｈｏｔｏｖｏｌｔａｉｃ）（ＮＩＲ  ＰＶ）と、ミラーと、を有している。可視光起電力素子（ＶＩＳ  ＰＶ）は、有機光起電力層（ＯＰＶ）とすることが可能である。近赤外線光起電力素子（ＮＩＲ  ＰＶ）は、量子ドット層（ＱＤセル）とすることが可能である。ミラーは、太陽電池の背面にあり、ＤＢＲを透過し、かつ、ＮＩＲ  ＰＶによって、最初は吸収されなＮＩＲ光を反射する。有機体のフロントサブセルは、ＤＢＲを介し、可視光の光子をトップサブセルに限定しており、近赤外線光のみが、ボトムセル内に透過している。量子ドットボトムサブセルは、近赤外線光の反射のために、金属コンタクト反射器を有している。中間光学フィルターを、この場合はＤＢＲを使用して、太陽スペクトルを、サブセル内に選択的に分離することが可能である。ＤＢＲは、一般的に、少なくとも２つの異なる屈折率を有する材料を交互に重ねることによって構成される。あるいは、ＤＢＲは、有効屈折率の変化を生じさせる特性（例えば、高さ）の周期的な変化を有する単一の材料を、有することが可能である。中間光学フィルターの反射および透過特性は、ＤＢＲおよび／又はエアーギャップ厚みを適切に設計することによって、制御することが可能である。光電流のバランスのための反射（ｒｅｆｌｅｃｔｉｏｎ  ｏｆ  ｔｈｅ  ｂａｌａｎｃｅ）の制御は、多結合型太陽電池の性能を最大にするために、サブセルの間で達成することが可能である。また、ＤＢＲが、有機層を通過して後退する（ｂａｃｋ  ｕｐ）選択波長の光を反射するという事実のため、多種の実施の形態においては、他のことで必要であるより（ｔｈａｎ  ｎｅｃｅｓｓａｒｙ  ｏｔｈｅｒｗｉｓｅ）薄い光活性層を使用することが可能である。その理由は、有機層の光学距離が、反射の後で光が再び光活性層を通過する場合、長くなるためである。
【００３２】
図３Ａに示される層に基づいて製造される太陽電池は、光学フィルター層の想定される利点の１つを示している。太陽電池は、ＤＴＤＣＰＢ：Ｃ７０層を有する有機光活性層と、有機光活性層の間の相互接続層（ｉｎｔｅｒｃｏｎｎｅｃｔｉｎｇ  ｌａｙｅｒ）と、を含んでいる。光活性層は、透明コンタクト層（ＩＴＯ）の間に位置し、ＤＢＲは、太陽電池の入射光と関連して背面に位置している。図の３ＡのＤＢＲは、１１の層を有している。１１の層は、セレン化亜鉛の層とフッ化マグネシウムの層とを交互に重ねて構成されており、７００ナノメートルを超える波長を有する光のために、ＤＢＲが透過開始点（ｏｎｓｅｔ）を有するように構成されている。図３ＢのＤＢＲは、ＤＢＲ＠７００ｎｍ、ＺｎＳｅ／ＭｇＦ２と略記されており、そして、図５にさらに詳細に記載されている。図３Ｂは、図３Ａの層によって製造された太陽電池に関し、電圧に対する測定された光電流のグラフを示しており、図３Ａのように、ＤＢＲ層を除いて同じ層によって製造された太陽電池と比較している。太陽電池性能の結果は、図４に要約されており、ＤＢＲを利用する場合、太陽電池のパワー変換効率が増加することを、示している。図５は、図３Ａに示される例示的なＤＢＲの概略図を示しており、ＺｎＳｅおよびＭｇＦ２の合計１１の層を有している。図６のグラフは、図３Ａの太陽電池とＤＢＲのみとにおける透過が示されており、７００ナノメートルより長い波長の光の透過の開始点を例示しており、また、７００ナノメートルより短い光の波長は、少なくとも部分的に反射されている。
【００３３】
本開示の別の実施の形態は、本明細書の検討および本開示の実施から当業者にとって明らであろう。本明細書および実施の形態は、例示的なものとしてのみ考慮され、そして、本開示の真の範囲および精神は、添付の特許請求の範囲によって示されることが意図されている。
【図１】
2018506861.tif 000003
【図２】
2018506861.tif 000004
【図３Ａ】
2018506861.tif 000005
【図３Ｂ】
2018506861.tif 000006
【図４】
2018506861.tif 000007
【図５】
2018506861.tif 000008
【図６】
2018506861.tif 000009
【国際調査報告】
2018506861.tif 000010
2018506861.tif 000011
2018506861.tif 000012